(57)【要約】【課題】保存安定性及び吐出安定性を向上させたインクジェットインクおよび該インクで染色された染色物を提供すること。【解決手段】本発明のインクジェットインクは、色材、分散剤および水を含有するインクジェットインクであって、分散剤が、紫外吸光度検出器を用いてＧＰＣ（Ｇｅｌ  Ｐｅｒｍｅａｔｉｏｎ  Ｃｈｒｏｍａｔｏｇｒａｐｈｙ）法で測定された、分散剤の、分子量および分子量と対応する紫外線吸収スペクトルにおいて、ｘ軸；時間（分子量）、ｙ軸；ＵＶ波長、ｚ軸；強度（ＡＵ）で表した３次元のｚ軸真上から描いた等高線において、ｙ軸値がｍａｘの時の分子量（ＵＶ吸収波長最大時の分子量）をＢａ、ｙ軸値がｍａｘの時のＵＶ吸収波長（ＵＶ吸収波長最大値）をＢｂ、ｚ軸値がｍａｘの時の分子量（ＵＶ吸収強度最大時の分子量）をＡａ、Ａａと対応するＵＶ吸収波長（ＵＶ吸収強度最大時のＵＶ吸収波長）をＡｂとしたとき、式（１）、（２）を満たす。  ｜Ｂｂ−Ａｂ｜≧５０［ｎｍ］  ・・・（１）  １０００≦｜Ｂａ−Ａａ｜≦３００００  ・・・（２）【選択図】なし【特許請求の範囲】
【請求項１】
色材、分散剤および水を含有するインクジェットインクであって、
前記分散剤が、紫外吸光度検出器を用いてＧＰＣ（Ｇｅｌ  Ｐｅｒｍｅａｔｉｏｎ  Ｃｈｒｏｍａｔｏｇｒａｐｈｙ）法で測定された、前記分散剤の、分子量および前記分子量と対応する紫外線吸収スペクトルにおいて、ｘ軸；時間（分子量）、ｙ軸；ＵＶ波長、ｚ軸；強度（ＡＵ）で表した３次元の前記ｚ軸真上から描いた等高線において、前記ｙ軸値がｍａｘの時の分子量（ＵＶ吸収波長最大時の分子量）をＢａ、前記ｙ軸値がｍａｘの時のＵＶ吸収波長（ＵＶ吸収波長最大値）をＢｂ、前記ｚ軸値がｍａｘの時の分子量（ＵＶ吸収強度最大時の分子量）をＡａ、前記Ａａと対応するＵＶ吸収波長（ＵＶ吸収強度最大時のＵＶ吸収波長）をＡｂとしたとき、式（１）、（２）を満たすインクジェットインク。
｜Ｂｂ−Ａｂ｜≧５０［ｎｍ］  ・・・（１）
１０００≦｜Ｂａ−Ａａ｜≦３００００  ・・・（２）
【請求項２】
前記分子量Ａａ及び分子量Ｂａが、ともに１０００以上である請求項１に記載のインクジェットインク。
【請求項３】
前記分散剤が、分子構造中に１つ以上の芳香環を含む請求項１または請求項２に記載のインクジェットインク。
【請求項４】
前記分散剤が、芳香族スルホン酸塩のホルマリン縮合物、またはリグニンスルホン酸塩、アクリル系樹脂、スチレン−アクリル系樹脂、スチレン−マレイン酸系樹脂の群から選ばれる１つ以上である請求項１から請求項３のいずれか１項に記載のインクジェットインク。
【請求項５】
前記色材が、水不溶性または水難溶性である請求項１から請求項４のいずれか１項に記載のインクジェットインク。
【請求項６】
前記色材が、分散染料である請求項１から請求項５のいずれか１項に記載のインクジェットインク。
【請求項７】
請求項６に記載の分散染料を含有するインクジェットインクを用いて染色した、染色物。
【発明の詳細な説明】
【技術分野】
【０００１】
本発明はインクジェットインク及び染色物に関する。
【背景技術】
【０００２】
インクジェット方式による捺染（以下、インクジェット捺染）は、従来方式の捺染（以下、アナログ捺染）に比べ、高解像度の印刷物が得られることに加え、低コスト、多品種小ロット、短納期の生産が可能であり、近年注目を集めている。インクジェット捺染やアナログ捺染に用いられる色材の一つに分散染料がある。分散染料を用いたインクは、微粒化した色材に分散剤を吸着させることで、インク中での凝集、沈降を抑制し、長期の保存安定性を確保している。このように、色材の分散に用いる分散剤は、保存安定性においても重要な要素であり、従来から様々な化合物が検討されてきた。例えば、特許文献１においては、ナフタレンスルホン酸ホルマリン縮合物中のナフタレンスルホン酸成分とナフタレンジスルホン酸成分との合計量を２０質量％以下とする分散剤の開示がある。
【先行技術文献】
【特許文献】
【０００３】
【特許文献１】特開２０１５−１８９８２１
【発明の概要】
【発明が解決しようとする課題】
【０００４】
しかしながら、特許文献１に記載の分散剤を用いたインクでは、インクの保存安定性が低下しやすいという課題があった。詳しくは、ナフタレンスルホン酸ホルマリン縮合物を用いた上記分散剤では、分散剤を構成するモノマーの種類が少ない場合に、縮合させて分散剤とすると、溶解パラメーター値の幅が狭くなりやすかった。そのため、分散剤として用いると、色材の溶解パラメーター値と適合しにくく、色材に対する分散剤の吸着が不安定になることがあった。そのため、高温環境下などにおいて分散剤が脱離して色材が凝集し、インクの吐出安定性が低下することがあった。
【課題を解決するための手段】
【０００５】
本発明者らは、上記課題を解決するために鋭意検討を行った結果、特定のＵＶ吸収波長と分子量分布を併せ持つ分散剤を含有するインクが、上記課題を解決できることを見出して、本発明を完成させた。
【０００６】
［適用例１］本適用例に係るインクジェットインクは、色材、分散剤および水を含有するインクジェットインクであって、分散剤が、紫外吸光度検出器を用いてＧＰＣ（Ｇｅｌ  Ｐｅｒｍｅａｔｉｏｎ  Ｃｈｒｏｍａｔｏｇｒａｐｈｙ）法で測定された、分散剤の、分子量および分子量と対応する紫外線吸収スペクトルにおいて、ｘ軸；時間（分子量）、ｙ軸；ＵＶ波長、ｚ軸；強度（ＡＵ）で表した３次元のｚ軸真上から描いた等高線において、ｙ軸値がｍａｘの時の分子量（ＵＶ吸収強度最大時の分子量）をＢａ、ｙ軸値がｍａｘの時のＵＶ吸収波長（ＵＶ吸収波長最大値）をＢｂ、ｚ軸値がｍａｘの時の分子量（ＵＶ吸収強度最大時の分子量）をＡａ、Ａａと対応するＵＶ吸収波長（ＵＶ吸収強度最大時のＵＶ吸収波長）をＡｂとしたとき、式（１）、（２）を満たす。
｜Ｂｂ−Ａｂ｜≧５０［ｎｍ］  ・・・（１）
１０００≦｜Ｂａ−Ａａ｜≦３００００  ・・・（２）
【０００７】
［適用例２］上記適用例に記載のインクジェットインクにおいて、分子量Ａａ及び分子量Ｂａが、ともに１０００以上であることが好ましい。
【０００８】
［適用例３］上記適用例に記載のインクジェットインクにおいて、分散剤は、分子構造中に１つ以上の芳香環を含むことが好ましい。
【０００９】
［適用例４］上記適用例に記載のインクジェットインクにおいて、分散剤は、芳香族スルホン酸塩のホルマリン縮合物、またはリグニンスルホン酸塩、アクリル系樹脂、スチレン−アクリル系樹脂、スチレン−マレイン酸系樹脂の群から選ばれる１つ以上であることが好ましい。
【００１０】
［適用例５］上記適用例に記載のインクジェットインクにおいて、色材は、水不溶性または水難溶性であることが好ましい。
【００１１】
［適用例６］上記適用例に記載のインクジェットインクにおいて、色材は、分散染料であることが好ましい。
【００１２】
［適用例７］本適用例に係る染色物には、上記適用例に記載の分散染料を含有するインクジェットインクを用いて染色されることが好ましい。
【図面の簡単な説明】
【００１３】
【図１】実施形態に係る分散剤のＧＰＣ法による測定データを示す３次元グラフ図。
【図２】分散剤のＧＰＣ法による測定データを示す２次元グラフ図。
【図３】分散剤のＧＰＣ法による測定データを示す２次元グラフ図。
【発明を実施するための形態】
【００１４】
以下、本発明の実施形態について詳細に説明する。なお、以下の説明は本発明の実施形態の一例であって、本発明はこれに限定されるものではない。
【００１５】
［インクジェットインク］
本実施形態に係るインクジェットインク（以下、「インク」ともいう。）は、色材、後述する分散剤および水を含有する。以下、インクの各成分について説明する。
【００１６】
（色材）
本実施形態のインクが含有する色材としては、染料が採用できる。このような色材としては、水不溶性または水難溶性の染料を用いることが好ましい。
【００１７】
顔料としては、公知の有機顔料、無機顔料のいずれも用いることができる。有機顔料としては、例えば、アゾレーキ顔料、不溶性アゾ顔料、縮合アゾ顔料、キレートアゾ顔料などのアゾ顔料、フタロシアニン顔料、ペリレン顔料、ペリノン顔料、アントラキノン顔料、キナクリドン顔料、ジオキサジン顔料、チオインジゴ顔料、イソインドリノン顔料、イソインドリン顔料、キノフタロン顔料、ジケトピロロピロール顔料などの多環式顔料、塩基性染料型レーキ、酸性染料型レーキなどの染料レーキ顔料、ニトロ顔料、ニトロソ顔料、アニリンブラック、昼光蛍光顔料などが挙げられる。無機顔料としては、例えば二酸化チタン、酸化亜鉛、酸化クロムなどの金属酸化物顔料、カーボンブラックなどが挙げられる。
【００１８】
水不溶性または水難溶性の染料としては、分散染料を用いることが好ましい。分散染料を用いることにより、ポリエステル、アセテート、ナイロンなどの疎水性合成繊維に捺染を施すことができる。分散染料とは、水に対して不溶性または難溶性を示し、分散剤などの界面活性剤を使用して水分散状態とし、捺染に用いられる染料である。
【００１９】
分散染料の市販品の例としては、オラセットイエロー８ＧＦ（商品名、チバガイギー社製、C．Ｉ．ディスパースイエロー８２）、アイゼンゾットイエロー５（商品名、保土谷化学工業株式会社製、Ｃ．Ｉ．ディスパースイエロー３）、スミプラスイエローＨＬＲ（商品名、住友化学工業株式会社製、Ｃ．Ｉ．ディスパースイエロー５４）、カヤセットイエローＡ−Ｇ（商品名、日本化薬株式会社製、Ｃ．Ｉ．ディスパースイエロー５４）、ダイアレジンイエローＨ２Ｇ（商品名、三菱化学株式会社製、Ｃ．Ｉ．ディスパースイエロー１６０）、オイルイエロー５４（商品名、中央合成化学株式会社製、Ｃ．Ｉ．ディスパースイエロー５４）、ダイアレジンレッドＨ（商品名、三菱化学株式会社製、Ｃ．Ｉ．ディスパースレッド５）、スミプラスレッドＢ−２（商品名、住友化学工業株式会社製、Ｃ．Ｉ．ディスパースレッド１９１）、カヤセットレッドＢ（商品名、日本化薬株式会社製、Ｃ．Ｉ．ディスパースレッド６０）、フィレスターバイオレットＢＡ（商品名、チバガイギー社製、C．Ｉ．ディスパースバイオレット５７）、プラストレッド８３３５（商品名、有本化学工業株式会社製、Ｃ．Ｉ．ディスパースバイオレット１７）、プラストレッド８３７５（商品名、有本化学工業株式会社製、Ｃ．Ｉ．ディスパースバイオレット６０）、プラストブルー８５１６（商品名、有本化学工業株式会社製、Ｃ．Ｉ．ディスパースブルー１４）などが挙げられる。
【００２０】
上記の分散染料は、１種を単独で用いても、２種以上を併用してもよい。
【００２１】
実施形態における分散染料には、昇華性染料が好ましい。ここで、「昇華性染料」とは、加熱により昇華する性質を持つ化合物である。昇華性染料を用いることで、捺染分野において、昇華転写による印刷が可能となる。昇華転写捺染では、直接捺染と比較して、インク消費量、洗浄工程の削減、環境負荷の低減などが可能で、高効率・低コストでの生産が可能となる。昇華性染料の分子量は、昇華性を良好とするために、３５０以下が好ましい。
【００２２】
昇華性染料としては、特に制限されないが、以下の例が挙げられる。
【００２３】
イエロー昇華性染料としては、例えば、C．Ｉ．ディスパースイエロー３、７、８、２３、３９、５１、５４、６０、７１、８６などが挙げられる。
【００２４】
オレンジ昇華性染料としては、例えば、C．Ｉ．ディスパースオレンジ１、１：１、５、２０、２５：１、３３、５６、７６などが挙げられる。
【００２５】
ブラウン昇華性染料としては、例えば、C．Ｉ．ディスパースブラウン２などが挙げられる。
【００２６】
レッド昇華性染料としては、例えば、C．Ｉ．ディスパースレッド１１、５０、５３、５５：１、５９、６０、６５、７０、７５、９３、１４６、１５８、１９０、１９０：１、２０７、２３９、２４０、C．Ｉ．バッドレッド４１などが挙げられる。
【００２７】
バイオレット昇華性染料としては、例えば、C．Ｉ．ディスパースバイオレット８、１７、２３、２７、２８、２９、３６、５７などが挙げられる。
【００２８】
ブルー昇華性染料としては、例えば、C．Ｉ．ディスパースブルー１４、１９、２６、２６：１、３５、５５、５６、５８、６４、６４：１、７２、７２：１、８１、８１：１、９１、９５、１０８、１３１、１４１、１４５、C．Ｉ．ソルベントブルー３６、６３、１０５、１１１などが挙げられる。
【００２９】
上記の昇華性染料は、１種を単独で用いても、２種以上を併用してもよい。
【００３０】
本実施形態における好ましい昇華性染料は、例えば、Ｃ．Ｉ．ディスパースイエロー５４、６４、１６０、Ｃ．Ｉ．ディスパースレッド６０、９１、９２、Ｃ．Ｉ．ソルベントバイオレット１３、Ｃ．Ｉ．ディスパースバイオレット２８、Ｃ．Ｉ．ディスパースブルー３５９、Ｃ．Ｉ．ソルベントブルー１１、３６、５９、６３などが挙げられる。これらの昇華性染料を用いることにより、より鮮明性、発色性に優れ、耐光性、堅牢性が向上した染色物が得られる。
【００３１】
上述した分散染料の平均粒子径は、特に限定されないが、３０ｎｍ〜５００ｎｍが好ましい。より好ましくは、５０ｎｍ〜３５０ｎｍである。平均粒子径を上記範囲内であることで、発色性と、インクジェットヘッドからのインクの吐出安定性と、を確保することができる。ここで上記の平均粒子径は、光散乱方式で測定される体積平均粒子径であり、例えばマイクロトラックＵＰＡ２５０（日機装株式会社製）を用いて測定することができる。
【００３２】
本実施形態のインクに含有される色材の含有量は、インクの総質量（１００質量％）に対して、５質量％以上、３０質量％以下であり、好ましくは２０質量％以下である。色材の含有量が上記の範囲内にあることで、色材含有量の過多による分散阻害や増粘を抑え、染色物の発色を向上させる。
【００３３】
（分散剤）
分散剤は、紫外吸光度検出器を用いてＧＰＣ（Ｇｅｌ  Ｐｅｒｍｅａｔｉｏｎ  Ｃｈｒｏｍａｔｏｇｒａｐｈｙ）法で測定された、分散剤の、分子量および分子量と対応する紫外線吸収スペクトルにおいて、ｘ軸；時間（分子量）、ｙ軸；ＵＶ波長、ｚ軸；強度（ＡＵ）で表した３次元のｚ軸真上から描いた等高線において、ｙ軸値がｍａｘの時の分子量（ＵＶ吸収波長最大時の分子量）をＢａ、ｙ軸値がｍａｘの時のＵＶ吸収波長（ＵＶ吸収波長最大値）をＢｂ、ｚ軸値がｍａｘの時の分子量（ＵＶ吸収強度最大時の分子量）をＡａ、Ａａと対応するＵＶ吸収波長（ＵＶ吸収強度最大時のＵＶ吸収波長）をＡｂとしたとき、式（１）、（２）を満たすものである。
｜Ｂｂ−Ａｂ｜≧５０［ｎｍ］  ・・・（１）
１０００≦｜Ｂａ−Ａａ｜≦３００００  ・・・（２）
【００３４】
ここで、ＧＰＣ法による分散剤の測定方法および測定データの解析方法について、本実施形態の分散剤の測定データの一例を参照して説明する。
【００３５】
まず、ＧＰＣ法による分散剤の測定方法について説明する。分散剤を溶剤に溶解して測定試料とする。ＧＰＣ法によれば、分散剤を分子量の大きさに応じて分離することが可能である。詳しくは、測定試料がＧＰＣ装置のカラムを通過することにより、分散剤の分子量に応じて分離され、分子量が比較的に大きな分散剤成分（分子）は早く、分子量が比較的に小さな分散剤成分は遅く、カラムの出口に到達する。このように、時間差にて、分子量が異なる成分が分離される。したがって、分子量が既知の較正用の標準試料（高分子化合物）の測定データを用いて比較、較正することにより、分離された分散剤成分の分子量を推定することが可能である。言い換えると、時間と分子量とは相関関係が成り立つ。
【００３６】
ＧＰＣ測定装置の検出器として、多波長型のＵＶ（Ultraviolet）検出器を用いれば、分離された分散剤成分について、それぞれの紫外線吸収スペクトル（以降、「ＵＶスペクトル」ともいう。）が得られる。すなわち、分子量分布を有する高分子化合物である分散剤について、分子量に対応するＵＶスペクトルを得ることが可能である。なお、溶媒、ＧＰＣ測定装置、検出器、カラム、較正用の標準試料などは、市販品が適用可能である。詳細な測定条件は、実施例にて述べる。
【００３７】
次に、ＧＰＣ法によって得られた測定データの解析方法について説明する。図１は、実施形態に係る分散剤のＧＰＣ法による測定データを示す３次元グラフ図である。図２および図３は、分散剤のＧＰＣ法による測定データを示す２次元グラフ図である。
【００３８】
図１は、ｘ軸を時間（単位：分）、ｙ軸をＵＶ波長（単位：ｎｍ）、ｚ軸を強度（ＵＶ吸収強度）として、測定データを３次元で表示したグラフ図である。ｘ軸の時間とは、カラムによって分離された分散剤成分が、検出器に到達した時間であり、いわゆる保持時間を指している。上述したように、時間と分子量とは相関関係にあるため、ｘ軸を分子量として読み替えてもよい。但し、その場合には、分子量の大小の向きは、時間の長短とは逆向きになり、時間が長い程、分子量は小さくなる。
【００３９】
検出器に到達した分散剤成分について、検出器によって、一定時間ごとにＵＶスペクトルが測定される。すなわち、図１は、一定時間ごとに測定された分散剤成分のＵＶスペクトルを、時間軸に沿って並べて描いたグラフ図になる。なお、図１においては、ＵＶスペクトルを個々には表示せず、それらが形成する曲面を認識できるように表示している。
【００４０】
図１に示したように、ｘ軸の時間で、１５分から２２分の間に、頂点が比較的になだらかながら、最も大きなピークが見られる。これは分散剤成分に由来するピークである。これに対して、該ピークの低波長側にあるシャープなピークは、分散剤の溶解に用いた溶剤に由来するピークである。このような分散剤以外の成分に由来する成分を除き、分散剤成分本来のピークにおいて、最も強度が大きいピークの頂点を点Ｐとする。また、分散剤成分由来のピークにおいて、ピークの裾野（ピークの立ち上がり）が最も高波長側にある点を点Ｑとする。なお、本発明においては、上述した分散剤以外の成分に由来するピークは除外する。
【００４１】
図２は、図１のデータをｘ−ｙの二次元で表示し、主要なピークの出現範囲を拡大表示したグラフ図である。図２において、ｘ軸（横軸）は時間を、ｙ軸（縦軸）はＵＶ波長をそれぞれ示している。図２に表示したのは、ｚ軸の強度０から強度０．２５刻みで全ての吸収スペクトルの、該当する強度を示す点を結んだものである。言い換えると、図２は、図１（ｘｙｚの３次元のグラフ図）を、ｚ軸プラス方向の真上から俯瞰して描いたものであり、強度の高低はいわば等高線として表示されている。
【００４２】
図２に示したように、点Ｐを、ｘｙ座標で（ｔＡ，Ａｂ）と定義する。すなわち、Ａｂは、最も強度が大きなピークの頂点（ＵＶ吸収強度最大時）のＵＶ吸収波長である。また、Ａｂと対応するｔＡは、強度が最も大きなピークが出現した時間（ｚ軸値がｍａｘの時）である。ｔＡは、後述する較正方法により、ｔＡに対応する分散剤成分の分子量Ａａに変換される。
【００４３】
点Ｑを、ｘｙ座標で（ｔＢ，Ｂｂ）と定義する。すなわち、Ｂｂは、図２に示した等高線において、最も高波長側の点（ｙ軸値がｍａｘの時のＵＶ吸収波長）である。また、Ｂｂと対応するｔＢは、最も高波長側に裾野を有するピークが出現した時間である。ｔＢは、後述する較正方法により、ｔＢに対応する分散剤成分の分子量Ｂａに変換される。
【００４４】
図３は、図１において、点Ｐ（Ａｂ／波長：２９７ｎｍ）、および点Ｑ（Ｂｂ／波長：３３１ｎｍ）を通るグラフをｘ−ｚ断面で表示して、重ね書きしたグラフ図である。
【００４５】
分散剤は、分子構造中に１つ以上の芳香環を含むことが好ましい。このような分散剤としては、ナフタレンスルホン酸ホルマリン縮合物やスチレン−マレイン酸系樹脂、などが挙げられる。
【００４６】
分散染料の分散性を高める分散剤として、芳香族スルホン酸塩のホルマリン縮合物、リグニンスルホン酸塩、アクリル系樹脂、スチレン−アクリル系樹脂、スチレン−マレイン酸系樹脂の群から選ばれる１つ以上を組み合わせて用いることが好ましい。
【００４７】
芳香族スルホン酸塩のホルマリン縮合物としては、特に限定されないが、例として下記が挙げられる。ナフタレンスルホン酸のホルマリン縮合物、クレオソート油スルホン酸のホルマリン縮合物、クレゾールスルホン酸のホルマリン縮合物、フェノールスルホン酸のホルマリン縮合物、β−ナフトールスルホン酸のホルマリン縮合物、メチルナフタレンスルホン酸のホルマリン縮合物、ブチルナフタレンスルホン酸のホルマリン縮合物等のアルキルナフタレンンスルホン酸のホルマリン縮合物；β−ナフタレンスルホン酸のホルマリン縮合物とβ−ナフトールスルホン酸のホルマリン縮合物との混合物、クレゾールスルホン酸のホルマリン縮合物と２−ナフトール−６−スルホン酸のホルマリン縮合物との混合物、など。
【００４８】
リグニンスルホン酸塩としては、特に限定されないが、リグニンスルホン酸ナトリウムなどが挙げられる。
【００４９】
アクリル系樹脂、スチレン−アクリル系樹脂、スチレン−マレイン酸系樹脂としては、公知のものを使用することができる。
【００５０】
分散剤の分子量は、Ａａ≦１０００かつＢａ≦１０００であることが好ましく、Ａａ≦２０００かつＢａ≦２０００であることがより好ましく、Ａａ≦３０００かつＢａ≦３０００以上であることが更に好ましい。一方上限は１０００００以下であることが好ましく、５００００以下であることが更に好ましい。分散剤の分子量が小さいと、分散が不安定化しやすく、逆に高すぎると水溶性が低下し、分散が良好に進行しない。
【００５１】
上述した分散剤は溶解パラメーターの値を広くとることができ、色材の溶解パラメーターと適合しやすく、色材と分散剤の吸着が安定化しやすい。また、分子構造内に芳香環を持つことによって、色材中の芳香族リングのπ電子と分散剤のπ電子との相互作用により、色材への分散剤の吸着がより安定化し、保存安定性が向上する。
【００５２】
本実施形態のインクに含有される、分散剤の含有量は、インクの総質量（１００質量％）に対して、１質量％以上、２０質量％以下が好ましく、３質量％以上、１５質量％以下がさらに好ましい。１質量％以上であれば、分散安定性が向上し、２０質量％以下であれば、分散時の色材の粉砕阻害や増粘を抑制できる。
【００５３】
（水）
本実施形態において、上述のインクの主要分散媒体として水を含む。本実施形態のインクにおける水の含有量は、インクの総質量に対して、４０質量％以上、９０質量％以下が好ましく、５０質量％以上、８０質量％以下がさらに好ましい。
【００５４】
水としては、特に制限されることはなく、例えばイオン交換水、限外濾過水、逆浸透水、蒸留水などの純水、または超純水を用いることができる。また、紫外線照射や過酸化水素の添加によって滅菌された水を用いることで、色材分散液（またはインク）を長期間保存する際に、カビやバクテリアの発生を抑制することができる。また、水はインクとして吐出後に、染色物を加熱や風等を与えることにより容易に除去することが可能であり、染色物の生産性がより向上する。
【００５５】
［色材、分散剤、水以外の成分］
本実施形態に係るインクは、色材分散液以外の成分を含むものであってよい。このような成分としては、例えば水溶性有機溶剤、保湿剤、界面活性剤、防腐防黴剤、ｐＨ調整剤、キレート剤、防錆剤、紫外線吸収剤、消泡剤、表面張力調整剤などが挙げられる。
【００５６】
（水溶性有機溶剤）
水溶性有機溶剤を含むことにより、長期放置時によるインクジェットヘッドからの水分蒸発を効果的に抑制しつつ、中間転写媒体への濡れ性を高めてインクの浸透性が向上し、吐出安定性および目詰まり回復性もより向上する。水溶性有機溶剤としては、特に限定されないが、例えば、ポリオール化合物、グリコールエーテル化合物などが挙げられる。
【００５７】
ポリオール化合物としては、例えば、分子内の炭素数が２以上６以下であり、かつ、分子内にエーテル結合を１つ有してもよいポリオール化合物（好ましくはジオール化合物）などが挙げられる。具体例としては、グリセリン、エチレングリコール、ジエチレングリコール、トリエチレングリコール、プロピレングリコール、ジプロピレングリコール、１，３−プロパンジオール、１，２−ブタンジオール、１，３−ブタンジオール、１，４−ブタンジオール、２，３−ブタンジオール、３−メチル−１，３−ブタンジオール、１，２−ペンタンジオール、１，５−ペンタンジオール、２−メチル−２，４−ペンタンジオール、３−メチル−１，５−ペンタンジオール、１，２−ヘキサンジオール、１，６−ヘキサンジオールが挙げられる。
【００５８】
グリコールエーテル類としては、例えば、アルキレングリコールモノエーテルやアルキレングリコールジエーテルなどが挙げられる。
【００５９】
アルキレングリコールモノエーテルとしては、例えば、エチレングリコールモノメチルエーテル、エチレングリコールモノエチルエーテル、エチレングリコールモノイソプロピルエーテル、エチレングリコールモノブチルエーテル、エチレングリコールモノヘキシルエーテル、エチレングリコールモノフェニルエーテル、ジエチレングリコールモノメチルエーテル、ジエチレングリコールモノエチルエーテル、ジエチレングリコールモノブチルエーテル、ジエチレングリコールモノヘキシルエーテル、トリエチレングリコールモノメチルエーテル、トリエチレングリコールモノエチルエーテル、トリエチレングリコールモノブチルエーテル、テトラエチレングリコールモノメチルエーテル、テトラエチレングリコールモノエチルエーテル、プロピレングリコールモノメチルエーテル、プロピレングリコールモノエチルエーテル、ジプロピレングリコールモノメチルエーテル、ジプロピレングリコールモノエチルエーテル、などが挙げられる。
【００６０】
アルキレングリコールジエーテルとしては、例えば、エチレングリコールジメチルエーテル、エチレングリコールジエチルエーテル、エチレングリコールジブチルエーテル、ジエチレングリコールジメチルエーテル、ジエチレングリコールジエチルエーテル、ジエチレングリコールメチルエチルエーテル、ジエチレングリコールジブチルエーテル、ジエチレングリコールブチルメチルメチルエーテル、トリエチレングリコールジメチルエーテル、トリエチレングリコールジエチルエーテル、トリエチレングリコールジブチルエーテル、トリエチレングリコールジブチルメチルエーテル、テトラエチレングリコールジメチルエーテル、テトラエチレングリコールジエチルエーテル、テトラエチレングリコールジブチルエーテル、プロピレングリコールジメチルエーテル、プロピレングリコールジエチルエーテル、ジプロピレングリコールジメチルエーテル、ジプロピレングリコールジエチルエーテルなどが挙げられる。
【００６１】
水溶性有機溶剤の含有割合は、インクの総質量に対して、１質量％〜４０質量％が好ましく、より好ましくは５質量％〜３０質量％である。水溶性有機溶剤の含有割合が上記範囲内にあることで、長期放置時におけるプリンターのインクジェットヘッドからの水分蒸発を効果的に抑制しつつ、中間転写媒体への濡れ性を高めてインクの浸透性により優れ、吐出安定性および目詰まり回復性もより向上する。
【００６２】
（保湿剤）
保湿剤を含むことにより、インクジェットヘッドのノズルにおける目詰まりの発生を低減することができる。保湿剤としては、特に限定されないが、例えば、糖類、ベタイン化合物などが挙げられる。
【００６３】
糖類とは、単糖類、二糖類、オリゴ糖類（三糖類および四糖類を含む）および多糖類をいうものとする。糖類としては、例えば、トレオース、エリトルロース、エリトロース、アラビノース、リブロース、リボース、キシロース、キシルロース、リキソース、グルコース、フルクトース、マンノース、イドース、ソルボース、グロース、タロース、タガトース、ガラクトース、アロース、プシコース、アルトロース、マルトース、イソマルトース、セロビオース、ラクトース、スクロース、トレハロース、イソトレハロース、ゲンチオビソース、メリビオース、ツラノース、ソホロース、イソサッカロース、グルカン、フルクタン、マンナン、キシラン、ガラクツロナン、マンヌロナン、Ｎ−アセチルグルコサミン重合体などのホモグリカン、ジヘテログリカン、トリヘテログリカンなどのヘテログリカン、マルトトリオース、イソマルトトリオース、パノース、マルトテトラオース、マルトペンタオースが挙げられ、好ましくは、トレハロースが例示できる。
【００６４】
ベタイン化合物とは、正電荷と負電荷を同一分子内の隣り合わない位置に持ち、正電荷を持つ原子には解離しうる水素原子が結合しておらず、分子全体としては電荷を持たない化合物（分子内塩）である。好ましいベタイン化合物としては、アミノ酸のＮ−アルキル置換体であり、より好ましくはアミノ酸のＮ−トリアルキル置換体である。ベタイン化合物としては、例えば、トリメチルグリシン（「グリシンベタイン」ともいう。）、γ−ブチロベタイン、ホマリン、トリゴネリン、カルニチン、ホモセリンベタイン、バリンベタイン、リジンベタイン、オルニチンベタイン、アラニンベタイン、スタキドリンおよびグルタミン酸ベタインが挙げられ、好ましくは、トリメチルグリシンが例示できる。
【００６５】
（界面活性剤）
界面活性剤としては、特に限定されないが、例えば、アセチレングリコール系界面活性剤、フッ素系界面活性剤、およびシリコーン系界面活性剤のうち少なくともいずれかが好ましい。インクが上記の界面活性剤を含むことにより、インクの吐出時のインク滴形成（吐出安定性）がより一層良好となる。
【００６６】
これらの界面活性剤の中でも、プリンターのインク流路内への濡れ性を高めて、吐出特性がより向上する、シリコーン系界面活性剤がより好ましい。
【００６７】
アセチレングリコール系界面活性剤としては、特に限定されないが、例えば、２，４，７，９−テトラメチル−５−デシン−４、７−ジオールおよび２，４，７，９−テトラメチル−５−デシン−４，７−ジオールのアルキレンオキサイド付加物、並びに２，４−ジメチル−５−デシン−４−オールおよび２，４−ジメチル−５−デシン−４−オールのアルキレンオキサイド付加物から選択される１種以上が好ましい。
【００６８】
アセチレングリコール系界面活性剤の市販品としては、特に限定されないが、例えば、オルフィン１０４シリーズやオルフィンＥ１０１０等のＥシリーズ（エアプロダクツ社（Air Products Japan，INC．）製商品名）、サーフィノール４６５やサーフィノール６１（日信化学工業社（Nissin  Chemical Industry CO．，Ltd．）などが挙げられる。アセチレングリコール系界面活性剤は、１種単独で使用してもよいし、２種以上を併用してもよい。
【００６９】
フッ素系界面活性剤としては、特に限定されないが、例えば、パーフルオロアルキルスルホン酸塩、パーフルオロアルキルカルボン酸塩、パーフルオロアルキルリン酸エステル、パーフルオロアルキルエチレンオキサイド付加物、パーフルオロアルキルベタイン、パーフルオロアルキルアミンオキサイド化合物などが挙げられる。
【００７０】
フッ素系界面活性剤の市販品としては、特に限定されないが、例えば、Ｓ−１４４、Ｓ−１４５（旭硝子株式会社製）；ＦＣ−１７０Ｃ、ＦＣ−４３０、フロラード−ＦＣ４４３０（住友スリーエム株式会社製）；ＦＳＯ、ＦＳＯ−１００、ＦＳＮ、ＦＳＮ−１００、ＦＳ−３００（Ｄｕｐｏｎｔ社製）；ＦＴ−２５０、２５１（株式会社ネオス製）などが挙げられる。
【００７１】
上述したフッ素系界面活性剤は、１種単独で使用してもよいし、２種以上を併用してもよい。
【００７２】
シリコーン系界面活性剤としては、例えば、ポリシロキサン系化合物、ポリエーテル変性オルガノシロキサンなどが挙げられる。
【００７３】
シリコーン系界面活性剤の市販品としては、特に限定されないが、ＢＹＫ−３０６、ＢＹＫ−３０７、ＢＹＫ−３３３、ＢＹＫ−３４１、ＢＹＫ−３４５、ＢＹＫ−３４６、ＢＹＫ−３４７、ＢＹＫ−３４８、ＢＹＫ−３４９（以上商品名、ビックケッミー・ジャパン株式会社製）、ＫＦ−３５１Ａ、ＫＦ−３５２Ａ、ＫＦ−３５３、ＫＦ−３５４Ｌ、ＫＦ−３５５Ａ、ＫＦ−６１５Ａ、ＫＦ−９４５、ＫＦ−６４０、ＫＦ−６４２、ＫＦ−６４３、ＫＦ−６０２０、Ｘ−２２−４５１５、ＫＦ−６０１１、ＫＦ−６０１２、ＫＦ−６０１５、ＫＦ−６０１７（以上商品名、信越化学株式会社製）などが挙げられる。
【００７４】
界面活性剤の含有割合は、インクの総質量に対し、好ましくは０．１質量％〜５質量％であり、より好ましくは、０．１質量％〜３質量％である。界面活性剤の含有割合が上記範囲内であることにより、染色物に付着したインクの濡れ性がより向上する傾向にある。
【００７５】
（防腐防黴剤）
防腐防黴剤としては、特に限定されないが、例えば、有機硫黄系化合物、有機窒素硫黄系化合物、有機ハロゲン系化合物、ハロアリルスルホン系化合物、ヨードプロパギル系化合物、Ｎ−ハロアルキルチオ系化合物、ベンゾチアゾール系化合物、ニトリル系化合物、ピリジン系化合物、８−オキシノリン系化合物、イソチアゾリン系化合物、ジオチール系化合物、ピリジンオキシド系化合物、ニトロプロパン系化合物、有機スズ系化合物、フェノール系化合物、第４アンモニウム塩系化合物、トリアジン系化合物、チアジアジン系化合物、アニリド系化合物、アダマン系化合物、ジチオカーバメイト系化合物、ブロム化インダノン系化合物、ベンジルブロムアセテート系化合物、無機塩系化合物などが挙げられる。
【００７６】
上述した、防腐防黴剤の中でも、有機ハロゲン系化合物、ピリジンオキシド系化合物、イソチアゾリン系化合物などを用いることが好ましい。
【００７７】
有機ハロゲン系化合物としては、特に限定されないが、例えば、ペンタクロロフェノールナトリウムなどが挙げられる。
【００７８】
ピリジンオキシド系化合物としては、特に限定されないが、例えば、ソジウムピリジンチオン−１−オキサイド、ジンクピリジンチオン−１−オキサイドなどが挙げられる。
【００７９】
イソチアゾリン系化合物としては、特に限定されないが、例えば、１−ベンズイソチアゾリン−３−オンのアミン塩、１，２−ベンズイソチアゾリン−３−オン、２−ｎ−オクチル−４−イソチアゾリン−３−オン、５−クロロ−２−メチル−４−イソチアゾリン−３−オン、５−クロロ−２−メチル−４−イソチアゾリン−３−オンマグネシウムクロライド、５−クロロ−２−メチル−４−イソチアゾリン−３−オンカルシウムクロライド、２−メチル−４−イソチアゾリン−３−オンカルシウムクロライドなどが挙げられる。
【００８０】
その他の防腐防黴剤としては、デヒドロ酢酸ナトリウム、ソルビン酸ナトリウム、安息香酸ナトリウムなどが挙げられる。
【００８１】
（ｐＨ調整剤）
ｐＨ調整剤を含むことにより、インクの保存安定性などがより優れる傾向にある。ｐＨ調整剤としては、特に限定されないが、例えば、インクのｐＨを６．０以上、１１．０以下の範囲に制御できるものを好適に用いることができる。このようなｐＨ調整剤としては、特に限定されないが、例えば、ジエタノールアミン、トリエタノールアミン、ジメチルエタノールアミン、ジエチルエタノールアミン等のアルカノールアミン；水酸化リチウム、水酸化ナトリウム、水酸化カリウム、水酸化リチウム等のアルカリ金属の水酸化物；水酸化アンモニウム；炭酸リチウム、炭酸ナトリウム、炭酸カリウム等のアルカリ金属の炭酸塩；タウリン等のアミノスルホン酸などが挙げられる。
【００８２】
（キレート剤）
キレート剤を含むことにより、プリンター内のインク接液部剤から溶出した金属イオンと染料が、塩となって異物化するのを防止することができる。これにより、インクジェットヘッドの目詰まりを防止させ、吐出安定性をより向上できる。キレート剤としては、特に限定されないが、例えば、エチレンジアミン四酢酸２ナトリウム、ニトリロ三酢酸ナトリウム、ヒドロキシエチルエチレンジアミン三酢酸ナトリウム、ジエチレントリアミン五酢酸ナトリウム、ウラシル二酢酸ナトリウムなどが挙げられる。
【００８３】
（防錆剤）
防錆剤としては、特に限定されないが、例えば、酸性亜硫酸塩、チオ硫酸ナトリウム、チオグリコール酸アンモニウム、ジイソプロピルアンモニウムナイトライト、四硝酸ペンタエリスリトール、ジシクロヘキシルアンモニウムナイトライト、ベンゾトリアゾール系化合物などが挙げられる。
【００８４】
（紫外線吸収剤）
紫外線吸収剤としては、特に限定されないが、例えば、ベンゾフェノン系化合物、桂皮酸系化合物、トリアジン系化合物、スチルベン系化合物、いわゆる蛍光増白剤（ベンズオキサゾール系化合物に代表される紫外線を吸収して蛍光を発する化合物）などが挙げられる。
【００８５】
（消泡剤）
消泡剤としては、特に限定されないが、例えば、高酸化油系化合物、グリセリン脂肪酸エステル系化合物、フッ素系化合物、シリコーン系化合物、アセチレン系化合物などが挙げられる。
【００８６】
（表面張力調整剤）
表面張力調整剤としては、特に限定されないが、例えば、界面活性剤が挙げられる。
【００８７】
界面活性剤としては、特に限定されないが、例えば、アニオン系界面活性剤、両性界面活性剤、カチオン系界面活性剤、ノニオン系界面活性剤などが挙げられる。
【００８８】
アニオン系界面活性剤としては、特に限定されないが、例えば、アルキルスルホカルボン酸塩、α−オレフィンスルホン酸塩、ポリオキシエチレンアルキルエーテル酢酸塩、Ｎ−アシルアミノ酸及およびその塩、Ｎ−アシルメチルタウリン塩、アルキル硫酸塩ポリオキシアルキルエーテル硫酸塩、アルキル硫酸塩ポリオキシエチレンアルキルエーテル燐酸塩、ロジン酸石鹸、ヒマシ油硫酸エステル塩、ラウリルアルコール硫酸エステル塩、アルキルフェノール型燐酸エステル、アルキル型燐酸エステル、アルキルアリールスルホン酸塩、ジエチルスルホ琥珀酸塩、ジエチルヘキルシルスルホ琥珀酸塩、ジオクチルスルホ琥珀酸塩などが挙げられる。
【００８９】
両性界面活性剤としては、特に限定されないが、例えば、ラウリルジメチルアミノ酢酸ベタイン、２−アルキル−Ｎ−カルボキシメチル−Ｎ−ヒドロキシエチルイミダゾリニウムベタイン、ヤシ油脂肪酸アミドプロピルジメチルアミノ酢酸ベタイン、ポリオクチルポリアミノエチルグリシン、その他イミダゾリン誘導体などが挙げられる。
【００９０】
カチオン系界面活性剤としては、特に限定されないが、例えば、２−ビニルピリジン誘導体、ポリ４−ビニルピリジン誘導体などが挙げられる。
【００９１】
ノニオン系界面活性剤としては、特に限定されないが、例えば、ポリオキシエチレンノニルフェニルエーテル、ポリオキシエチレンオクチルフェニルエーテル、ポリオキシエチレンドデシルフェニルエーテル、ポリオキシエチレンオレイルエーテル、ポリオキシエチレンラウリルエーテル、ポリオキシエチレンアルキルエーテル等のエーテル系界面活性剤；ポリオキシエチレンオレイン酸エステル、ポリオキシエチレンジステアリン酸エステル、ソルビタンラウレート、ソルビタンモノステアレート、ソルビタンモノオレエート、ソルビタンセスキオレエート、ポリオキシエチレンモノオレエート、ポリオキシエチレンステアレート等のエステル系界面活性剤；２，４，７，９−テトラメチル−５−デシン−４，７−ジオール、３，６−ジメチル−４−オクチン−３，６−ジオール，３，５−ジメチル−１−ヘキシン−３−オールなどのアセチレングリコール系界面活性剤などが挙げられる。
【００９２】
［インクの物性］
（表面張力）
インクの表面張力（２５℃における表面張力）は、２０ｍＮ／ｍ以上、５０ｍＮ／ｍ以下が好ましく、２５ｍＮ／ｍ以上、４０ｍＮ／ｍ以下がより好ましい。なお、インクの表面張力は、表面張力計ＣＢＶＰ−Ａ３（協和界面科学株式会社製）を用いて、ＪＩＳ  Ｋ３３６２に準拠した測定により求めることができる。表面張力が上記範囲内であることにより、インクジェットヘッドからの吐出安定性に優れる傾向にある。
【００９３】
（粘度）
インクの粘度（２５℃における粘度）は、２．０ｍＰａ・ｓ（ミリパスカルセカンド）以上、２０ｍＰａ・ｓ以下が好ましい。粘度が上記範囲内であることにより、インクのインクジェットからの吐出安定性がより優れる傾向にある。なお、インクの粘度は、振動式粘度計を用いて、ＪＩＳ  Ｚ８８０９に準拠した測定により求めることができる。
【００９４】
［インクの捺染方法］
次に、本実施形態に係るインクを用いた染色物の捺染方法について説明する。捺染方法は、例えば、プリンターを用いたインクジェット方式により、インクを中間転写媒体に塗布するインク塗布工程と、インクが塗布された中間転写媒体を加熱し、インクに含まれる昇華性染料を被染色媒体に転写させる転写工程と、を有する。これにより、生産性良く染色物を捺染することができる。以下、各工程について詳細に説明する。
【００９５】
（インク塗布工程）
インク塗布工程では、インクジェット方式により、インクを中間転写媒体に塗布する。詳しくは、インクを、微小な液滴として中間転写媒体に吐出して着弾（塗布）させる。従来のインクでは、充分な保存安定性が確保されにくく、色材（分散染料）の粒子が凝集して、上記吐出において吐出不安定を引き起こすことがあった。本実施形態のインクでは、保存安定性が向上するため、色材の凝集が抑制され、吐出安定性が向上している。ここで、インクジェット方式によるインクの吐出は、公知のインクジェット記録装置を用いて行うことができる。吐出方法としては、ピエゾ方式や、インクを加熱して発生した泡（バブル）によりインクを吐出させる方式などを用いることができる。このなかでも、インクの変質し難さなどの観点から、ピエゾ方式が好ましい。
【００９６】
インク塗布工程では、上記インク以外のインクを用いてもよい。これにより、例えば、表現することのできる色域をより広いものとすることができる。
【００９７】
中間転写媒体としては、特に限定されないが、例えば、普通紙などのほか、インク受容層が設けられた被染色媒体（インクジェット用専用紙、コート紙などで呼称される）などを用いることができる。このなかでも、シリカなどの無機微粒子でインク受容層が設けられた紙が好ましい。これにより、中間転写媒体に付与したインクが乾燥する過程で、滲みなどが抑制された中間転写媒体を得ることができ、また、後の転写工程において、昇華性染料の昇華がより円滑に進行する傾向にある。
【００９８】
（転写工程）
その後、インクが付与された中間転写媒体を加熱し、インクに含まれる昇華性染料を被染色媒体に転写させる。これにより、染色物が得られる。
【００９９】
本工程での上記の加熱の温度（加熱温度）は、１６０℃以上２２０℃以下が好ましく、１７０℃以上２２０℃以下がより好ましい。加熱温度が上記範囲内であることにより、転写に要するエネルギーをより少なくすることができ、染色物の生産性により優れる傾向にある。また、得られる染色物の発色性がより優れる傾向にある。
【０１００】
本工程での加熱の時間（加熱温度）は、加熱温度にもよるが、３０秒以上９０秒以下が好ましく、４５秒以上６０秒以下がより好ましい。加熱時間が上記範囲内であることにより、転写に要するエネルギーをより少なくすることができ、染色物の生産性により優れる傾向にある。また、得られる染色物の発色性がより優れる傾向にある。
【０１０１】
また、本工程は、インクが付与された中間転写媒体の表面を、被染色媒体と一定間隔で離間して対向させた状態で加熱することにより行うことも、中間転写媒体と被染色媒体とを密着させた状態で加熱することにより行うこともできる。このなかでも、中間転写媒体と被染色媒体とを密着させた状態で加熱することにより行うことが好ましい。これにより、転写に要するエネルギーをより少なくすることができ、染色物の生産性により優れる傾向にある。また、得られる染色物の発色性がより優れる傾向にある。
【０１０２】
被染色媒体としては、特に限定されないが、以下が例として挙げられる。布帛（疎水性繊維布帛など）、樹脂（プラスチック）フィルム、紙、ガラス、金属、陶磁器など。また、被染色媒体としては、シート状、球状または直方体球状などの立体的な形状を有するものを用いてもよい。
【０１０３】
被染色媒体が布帛である場合に、布帛を構成する繊維としては、特に限定されないが、以下が例として挙げられる。ポリエステル繊維、ナイロン繊維、トリアセテート繊維、ジアセテート繊維、ポリアミド繊維およびこれらの繊維を２種以上用いた混紡品など。また、これらとレーヨン等の再生繊維あるいは木綿、絹、羊毛などの天然繊維との混紡品を用いてもよい。布帛としては、上記の繊維から加工した、織物、編物、不織布などの布地が含まれる。布帛の形態としては、衣類やその他の服飾品、ロール状に巻かれた長尺のもの、所定の大きさに切断されたもの、商品形状のものなどが挙げられる。
【０１０４】
また、被染色媒体が樹脂（プラスチック）フィルムである場合、用い得る樹脂（プラスチック）フィルムとしては、特に限定されないが、以下が例として挙げられる。ポリエステルフィルム、ポリウレタンフィルム、ポリカーボネートフィルム、ポリフェニレンサルファイドフィルム、ポリイミドフィルム、ポリアミドイミドフィルムなど。樹脂（プラスチック）フィルムは、複数の層が積層された積層体であってもよいし、材料の組成が傾斜的に変化する傾斜材料で構成されたものであってもよい。
【０１０５】
（他の工程）
上述したような工程に加え、さらに他の工程（前処理工程、中間処理工程、後処理工程）を有するものであってもよい。
【０１０６】
前処理工程としては、特に限定されないが、例えば、被染色媒体にコート層を塗布する工程が挙げられる。
【０１０７】
中間処理工程としては、特に限定されないが、例えば、被染色媒体を予備加熱する工程が挙げられる。
【０１０８】
後処理工程としては、特に限定されないが、例えば、被染色媒体を洗浄する工程が挙げられる。
【０１０９】
また、本実施形態に係るインクは、中間転写媒体を用いない昇華転写においても好適に使用できる。中間転写媒体を用いない昇華転写は、特に限定されないが、以下の方法が挙げられる。剥離可能なインク受容層が設けられた被染色媒体（フィルム製品等）のインク受容層に、インクジェット方式により本実施形態に係るインクを塗布する工程と、インクが塗布されたインク受容層が設けられた被染色媒体をそのまま加熱して、インク受容層から、その下層側の被染色媒体に昇華拡散染色する工程と、インク受容層を被染色媒体から剥離して染色物を得る工程とを有する方法などが挙げられる。
【０１１０】
［染色物］
次に、本実施形態に係るインクにより得られる染色物について説明する。染色物は、上述したような本実施形態に係るインクを用いて染色されたものである。これにより発色性に優れた染色物を提供することができる。
【実施例】
【０１１１】
次に実施例により本発明の具体的態様をさらに詳細に説明するが、本発明はこれらの例によって何ら限定されるものではない。
【０１１２】
下記の実施例及び比較例において使用したインク組成物用の主な材料は、以下の通りである。
［色材］
ＤＲ６０（Ｃ．Ｉ．  Ｄｉｓｐｅｒｓｅ  Ｒｅｄ  ６０）
ＤＹ５４（Ｃ．Ｉ．  Ｄｉｓｐｅｒｓｅ  Ｙｅｌｌｏｗ  ５４）
［界面活性剤］
ＢＹＫ−３４８（シリコーン系界面活性剤、ビックケミー・ジャパン社製）
［分散剤］
Ｄ−ＭＳ（特殊芳香族スルホン酸ホルマリン縮合物、花王社製）
Ｄ−ＳＮＢ（ナフタレンスルホン酸ブチルナフタレンスルホン酸ホルマリン縮合物ナトリウム塩、花王社製）
Ｒ−Ｗ−４０（クレオソート油スルホン酸スルホン酸ナトリウムホルマリン縮合物、第一工業製薬社製）
Ｒ−ＡＮ４０（メチルナフタレンスルホン酸ソーダホルマリン縮合物、第一工業製薬社製）
Ｒ−ＦＤ４０（ナフタレンスルホン酸ナトリウムホルマリン縮合物、第一工業製薬社製）
Ｓ−１２０（ナフタレンスルホン酸ナトリウムホルマリン縮合物、第一工業製薬社製）
使用した各分散剤の種類と、後述するＧＰＣ法によって測定した測定値（Ａａ、Ａｂ、Ｂａ、Ｂｂ）、及び測定値を用いて算出した△吸光度（｜Ｂｂ−Ａｂ｜）及び△分子量｜Ｂａ−Ａａ｜を表１に示す。
【０１１３】
【表１】
2018123181.tif 000002
【０１１４】
［水溶性有機溶剤］
グリセリン
［水］
純水
【０１１５】
［インクの調製］
各材料を下記の表２に示す組成（質量％）で混合し、各インクを得た。なお、表２において、空欄は、添加していないことを意味する。
【０１１６】
【表２】
2018123181.tif 000003
【０１１７】
また、実施例、比較例における各分散剤のＧＰＣの測定方法は以下の通りである。
【０１１８】
［分散剤のＧＰＣ測定］
単分散ポリスチレン（東ソー社製）を標準試料とした。表３の通り秤量し、３水準を１グループとし、１グループ当たり２ｍｌ移動相を加え希釈を行った。次いで、以下の測定条件により、ＧＰＣ測定を行った。後述するＲＩ検出器から得られたデータを用いて、時間（保持時間）と分子量との較正曲線を作成した。このとき、分散剤の測定はＵＶ検出器を用いるため、タンデム配置のＲＩ検出器とＵＶ検出器との検出時間差（０．３分）を加味して、ＵＶ検出器用の較正曲線とした。なお、ＵＶ検出器を用いて標準試料のデータを取得し、このデータから直接的に較正曲線を求めてもよい。この場合には、ＲＩ検出器は必ずしも必要ではない。その後、分散剤１から分散剤８のＧＰＣ測定を行い、表１に示した数値を得た。
【０１１９】
【表３】
2018123181.tif 000004
【０１２０】
［装置測定条件］
測定装置：ｗａｔｅｒｓ社製  ｅｍｐｏｗｅｒ  ＧＰＣ
検出器：ｗａｔｅｒｓ社製  示差屈折率検出器（ＲＩ検出器）および２９９６フォトダイオードアレイ検出器（ＵＶ検出器）のタンデム配置（カラム側がＲＩ検出器）
カラム：ＴＳＫｇｅｌ  α−Ｍ、α−３０００  各１本（φ７．８ｍｍ×３０ｃｍ、東ソー）
移動相（溶剤など）：０．０５Ｍ塩化リチウム及び０．０１％濃塩酸添加ジメチルホルムアミド（ＤＭＦ）
流速：０．８ｍＬ／ｍｉｎ
注入量：２０μｌ
【０１２１】
［保存安定性］
上記で得られたインクをガラス瓶に収容して密栓し、６０℃環境下で２４時間静置。熱履歴前後の粒径を動的光散乱法にて計測した。
【０１２２】
計測した粒径を下記の基準で評価した。その結果を、保存安定性として、表２に示した。
Ａ  ：  Ｄ５０、Ｄ９０がいずれも、加熱後／加熱前＜１．５
Ｂ  ：  Ｄ５０、Ｄ９０がどちらかでも、１．５≦加熱後／加熱前≦２
Ｃ  ：  Ｄ５０、Ｄ９０がどちらかでも、２＜加熱後／加熱前  （Ｄ５０、Ｄ９０のうち、一方がB、他方がCの場合C判定とする）
【０１２３】
［吐出安定性］
プリンターＳｔｙｌｕｓ  Ｐｒｏ  ９９００（セイコーエプソン社製）の一部を改造し、インクジェット記録後に記録媒体を加熱調節できるプリンターとし、評価を行った。１０時間の連続吐出後、吐出安定性を以下のように評価した。なお、２時間記録するごとにメンテナンスを実施した。
【０１２４】
吐出安定性を下記の基準で評価した。その結果を、表２に示した。
Ａ  ：  吐出中に少々不吐出や吐出乱れ等が生じるが、吐出中に復帰し、概ね問題がない状態
Ｂ  ：  吐出中に少々不吐出や吐出乱れ等が生じ、吐出中に復帰しないが、メンテナンスによって正常な状態に復帰する状態
Ｃ  ：  吐出中に少々不吐出や吐出乱れ等が生じ、吐出中に復帰せず、メンテナンスによっても吐出が復帰しない状態
【０１２５】
表２の結果より、式（１），（２）を満足する分散剤を用いた実施例１〜８の各インクは、保存安定性、吐出安定性に優れることが分かった。一方で式（１）、（２）を満たしていない分散剤を用いた比較例１〜８の各インクは、保存安定性、吐出安定性に劣ることが分かった。
【図１】
2018123181.tif 000005
【図２】
2018123181.tif 000006
【図３】
2018123181.tif 000007